(57)【要約】【課題】光学フィルムや光学部材への粘着力が高く、かつ屈折率が高く、光を有効利用できるアクリル樹脂及び粘着剤組成物を提供することを目的とする。【解決手段】（３−フェノキシフェニル）メチルアクリレートに基づく構成単位と、（３−フェノキシフェニル）メチルアクリレートと共重合可能な他のモノマーに基づく構成単位とを有し、全構成単位に対する前記（３−フェノキシフェニル）メチルアクリレートに基づく構成単位の割合が５０質量％以上であり、重量平均分子量が５０，０００〜１，０００，０００であり、ガラス転移温度が−５０〜０℃である、アクリル樹脂。また、前記アクリル樹脂を含む粘着剤組成物。【選択図】なし【特許請求の範囲】
【請求項１】
（３−フェノキシフェニル）メチルアクリレートに基づく構成単位と、（３−フェノキシフェニル）メチルアクリレートと共重合可能な他のモノマーに基づく構成単位とを有し、
全構成単位に対する前記（３−フェノキシフェニル）メチルアクリレートに基づく構成単位の割合が５０質量％以上であり、
重量平均分子量が５０，０００〜１，０００，０００であり、
ガラス転移温度が−５０〜０℃である、アクリル樹脂。
【請求項２】
乾燥後又は硬化後の屈折率が１．５５〜１．６２である、請求項１に記載のアクリル樹脂。
【請求項３】
請求項１又は２に記載のアクリル樹脂を含む粘着剤組成物。
【発明の詳細な説明】
【技術分野】
【０００１】
本発明は、アクリル樹脂及び粘着剤組成物に関する。
【背景技術】
【０００２】
携帯電話機、ＰＤＡ端末等の液晶表示装置の表示パネルでは、ガラス基板等の光学用部材に反射防止フィルムや導電性フィルム等の光学フィルムが粘着剤で貼り合わされる。粘着剤には、充分な粘着力を有することに加え、光を有効に利用するために、光学フィルムや光学用部材との界面での全反射を抑制することが求められる。具体的には、光学フィルムや光学用部材に用いられる材料（ガラス、メタクリル樹脂、ポリカーボネート樹脂等）の屈折率は１．５１〜１．５９程度であり、粘着剤にも同程度の屈折率が求められる。
【０００３】
光学フィルムを光学用部材に貼り合わせる粘着剤としては、アクリル樹脂を含む粘着剤組成物が知られている。特許文献１には、芳香族環を有するモノマーに基づく構成単位を有するアクリル樹脂を主成分とし、乾燥後又は硬化後の屈折率が１．４９〜１．６０である粘着剤組成物が開示されている。特許文献２には、芳香族環を有しないアクリル酸系アルキルエステルと、芳香族環を有するモノマーとを共重合したアクリル樹脂を含み、屈折率が１．５０〜１．５５である粘着剤組成物が開示されている。
【先行技術文献】
【特許文献】
【０００４】
【特許文献１】特開２００２−１７３６５６号公報
【特許文献２】特開２００３−１３０２９号公報
【発明の概要】
【発明が解決しようとする課題】
【０００５】
しかし、特許文献１、２のような従来の粘着剤組成物では、高い屈折率と高い粘着力とを両立させることが難しい。
【０００６】
本発明は、光学フィルムや光学部材への粘着力が高く、かつ屈折率が高く、光を有効利用できるアクリル樹脂及び粘着剤組成物を提供することを目的とする。
【課題を解決するための手段】
【０００７】
本発明は、以下の構成を有する。
［１］（３−フェノキシフェニル）メチルアクリレートに基づく構成単位と、（３−フェノキシフェニル）メチルアクリレートと共重合可能な他のモノマーに基づく構成単位とを有し、
全構成単位に対する前記（３−フェノキシフェニル）メチルアクリレートに基づく構成単位の割合が５０質量％以上であり、
重量平均分子量が５０，０００〜１，０００，０００であり、
ガラス転移温度が−５０〜０℃である、アクリル樹脂。
［２］乾燥後又は硬化後の屈折率が１．５５〜１．６２である、［１］に記載のアクリル樹脂。
［３］［１］又は［２］に記載のアクリル樹脂を含む粘着剤組成物。
【発明の効果】
【０００８】
本発明によれば、光学フィルムや光学部材への粘着力が高く、かつ屈折率が高く、光を有効利用できるアクリル樹脂及び粘着剤組成物を提供できる。
【発明を実施するための形態】
【０００９】
以下の用語は以下の意味を示す。
「（メタ）アクリレート」とは、メタクリレートとアクリレートの総称である。
「（メタ）アクリル酸」とは、メタクリル酸とアクリル酸の総称である。
「ポリマーのガラス転移温度（以下、「Ｔｇ」と記す。）」は、ＪＩＳ  Ｋ  ７１２１−１９８７（対応国際規格ＩＳＯ  ３１４６）に準じ、示差走査熱量測定（ＤＳＣ）法で測定した中間点ガラス転移温度である。
「重合体の重量平均分子量（以下、「Ｍｗ」と記す。）」は、ゲルパーミエーションクロマトグラフィー（ＧＰＣ）を用いて測定し、分子量既知のポリスチレンを用いて検量線を作成して測定したポリスチレン換算分子量である。
数値範囲を示す「〜」は、その前後に記載された数値を下限値及び上限値として含むことを意味する。
【００１０】
［アクリル樹脂］
本発明のアクリル樹脂は、（３−フェノキシフェニル）メチルアクリレート（以下、「ＰＯＢ−Ａ」とも記す。）に基づく構成単位と、ＰＯＢ−Ａと共重合可能な他のモノマーに基づく構成単位とを有するアクリル系コポリマーである。また、本発明のアクリル樹脂は、全構成単位に対するＰＯＢ−Ａに基づく構成単位の割合が５０質量％以上であり、Ｍｗが５０，０００〜１，０００，０００であり、Ｔｇが−５０〜０℃である。
【００１１】
ＰＯＢ−Ａは、ホモポリマーの屈折率が１．５７、Ｔｇが−３５℃であり、他のアクリル系モノマーに比べて、ホモポリマーの屈折率が高く、Ｔｇが低いモノマーである。ＰＯＢ−Ａに基づく構成単位を全構成単位に対して５０質量％以上有することで、Ｔｇが低く、光学フィルムや光学部材への粘着力が高く、かつ屈折率が高いアクリル樹脂となる。
【００１２】
ＰＯＢ−Ａと共重合可能な他のモノマーとしては、ＰＯＢ−Ａ以外の芳香族環を有するモノマー、芳香族環を有しないモノマーを例示できる。
ＰＯＢ−Ａ以外の芳香族環を有するモノマーとしては、ＰＯＢ−Ａ以外の芳香族環を有する（メタ）アクリレート、スチレン系モノマーを例示できる。
【００１３】
ＰＯＢ−Ａ以外の芳香族環を有する（メタ）アクリレートとしては、下記式（１）で表されるモノマーを例示できる。
ＣＨ２＝ＣＲ１−ＣＯＯ−Ｑ−Ｒ２  ・・・（１）
ただし、前記式（１）中、Ｒ１は、水素原子又はメチル基である。Ｑは、アルキレン基、又は−Ｑ１−（ＯＱ２）ｎ−（ただし、Ｑ１及びＱ２はそれぞれ独立してアルキレン基である。ｎは正の整数である。）である。Ｒ２は、アリール基又はアリールオキシ基である。
【００１４】
Ｑのアルキレン基の炭素数は、１〜１８が好ましく、１〜４がより好ましく、１又は２がさらに好ましい。Ｑの具体例としては、メチレン基、エチレン基、プロピレン基、イソプロピレン基、ブチレン基を例示でき、メチレン基、エチレン基が好ましい。
【００１５】
Ｑ１及びＱ２のアルキレン基の炭素数は、１〜６が好ましく、１〜４がより好ましく、１又は２がさらに好ましい。Ｑ１及びＱ２としては、メチレン基、エチレン基が好ましい。
ｎは、例えば、１〜１０の整数であり、１〜６の整数が好ましい。
【００１６】
Ｒ２のアリール基としては、フェニル基、ナフチル基、アントラニル基、フェナントリル基、ビフェニル基を例示できる。アリールオキシ基としては、フェニルオキシ基、ナフチルオキシ基、アントラニルオキシ基、フェナントリルオキシ基、ビフェニルオキシ基を例示できる。Ｒ２のアリール基、アリールオキシ基には、１個以上の置換基が含まれていてもよい。置換基としては、例えば、アルキル基、アルコキシ基、ヒドロキシ基、カルボキシ基、アミノ基、ニトロ基、シアノ基、ハロゲン原子、スルホ基を例示できる。
【００１７】
式（１）で表されるモノマーとしては、炭素数１〜１８のアルキレン基を有するアリールアルキル（メタ）アクリレート、炭素数１〜１８のアルキレン基を有するアリールオキシアルキル（メタ）アクリレート、炭素数１〜６のオキシアルキレン基を有するアリールオキシポリアルキレングリコール（メタ）アクリレートを例示できる。より具体的には、例えば、ベンジル（メタ）アクリレート、フェノキシエチル（メタ）アクリレート、フェノキシジエチレングリコール（メタ）アクリレート、エチレンオキサイド（ＥＯ）変性クレゾール（メタ）アクリレート、エチレンオキサイド（ＥＯ）変性ノニルフェノール（メタ）アクリレート、エトキシ化ｏ−フェニルフェノール（メタ）アクリレートを例示できる。
【００１８】
スチレン系モノマーとしては、例えば、スチレン、ビニルトルエン、α−メチルスチレンを例示できる。
ＰＯＢ−Ａ以外の芳香族環を有するモノマーとしては、屈折率及び共重合性の点から、ＰＯＢ−Ａ以外の芳香族環を有する（メタ）アクリレートが好ましく、式（１）で表されるモノマーがより好ましく、エトキシ化ｏ−フェニルフェノール（メタ）アクリレートがさらに好ましい。
【００１９】
芳香族環を有しないモノマーとしては、例えば、芳香族環を有しない、炭素数１〜１８のアルキル基を有するアルキル（メタ）アクリレートが好ましい。具体的には、例えば、メチル（メタ）アクリレート、エチル（メタ）アクリレート、プロピル（メタ）アクリレート、イソプロピル（メタ）アクリレート、ｎ−ブチル（メタ）アクリレート、ｔｅｒｔ−ブチル（メタ）アクリレート、２−エチルヘキシル（メタ）アクリレート、オクチル（メタ）アクリレート、ｎ−ノニル（メタ）アクリレート、イソノニル（メタ）アクリレート、デシル（メタ）アクリレート、ドデシル（メタ）アクリレート、２−ヒドロキシエチル（メタ）アクリレート、３−ヒドロキシプロピル（メタ）アクリレート、４−ヒドロキシブチル（メタ）アクリレート、６−ヒドロキシヘキシル（メタ）アクリレート、グリシジル（メタ）アクリレートを例示できる。
芳香族環を有しないモノマーとしては、（メタ）アクリル酸、クロトン酸、イタコン酸、マレイン酸、フマル酸、ビニルエステル類（酢酸ビニル等）、（メタ）アクリロニトリル、（メタ）アクリルアミド等を用いてもよい。
【００２０】
芳香族環を有しないモノマーとしては、Ｔｇ及び共重合性の点から、メチル（メタ）アクリレート、２−エチルヘキシル（メタ）アクリレート、ｎ−ブチル（メタ）アクリレート、２−ヒドロキシエチル（メタ）アクリレート、４−ヒドロキシブチル（メタ）アクリレートが好ましく、メチルメタクリレート、２−エチルヘキシルアクリレート、ｎ−ブチルアクリレート、２−ヒドロキシエチルメタクリレート、４−ヒドロキシブチル（メタ）アクリレートがより好ましい。
【００２１】
本発明のアクリル樹脂が有するＰＯＢ−Ａと共重合可能な他のモノマーに基づく構成単位は、１種であってもよく、２種以上であってもよい。
【００２２】
本発明のアクリル樹脂中のＰＯＢ−Ａに基づく構成単位の割合は、全構成単位に対して、５０質量％以上であり、５５〜９０質量％が好ましく、６０〜８０質量％がより好ましい。ＰＯＢ−Ａに基づく構成単位の割合が前記範囲の下限値以上であれば、Ｔｇが低く、光学フィルムや光学用部材に対する粘着力が高くなり、また屈折率が高くなる。ＰＯＢ−Ａに基づく構成単位の割合が前記範囲の上限値以下であれば、ＰＯＢ−Ａと共重合可能な他のモノマーに基づく構成単位の割合が相対的に高くなり、光学フィルムや光学用部材に対する粘着力を高くしやすい。
【００２３】
本発明のアクリル樹脂のＭｗは、５０，０００〜１，０００，０００であり、１００，０００〜９００，０００が好ましく、１５０，０００〜７００，０００がより好ましい。アクリル樹脂のＭｗが前記範囲内であれば、光学フィルムや光学用部材に対する粘着力が高くなる。
【００２４】
本発明のアクリル樹脂のＴｇは、−５０〜０℃であり、−４０〜−２０℃が好ましい。アクリル樹脂のＴｇが前記範囲内であれば、光学フィルムや光学用部材に対する粘着力が高くなる。
【００２５】
本発明のアクリル樹脂の乾燥後又は硬化後の屈折率は、１．５５〜１．６２が好ましく、１．５６〜１．６１がより好ましい。屈折率が前記範囲内であれば、光学フィルムや光学用部材との屈折率の差が小さいため、光学フィルムや光学用部材と粘着剤層の界面での全反射が充分に抑制されやすく、光を有効に利用できる。
【００２６】
本発明のアクリル樹脂は、ＰＯＢ−Ａと、ＰＯＢ−Ａと共重合可能な他のモノマーを含むモノマー成分を重合することで得られる。
重合方法としては、特に限定されず、溶液重合、塊状重合、懸濁重合、乳化重合を例示できる。
【００２７】
重合溶媒としては、例えば、アルコール系溶媒（メタノール、エタノール等）、芳香族炭化水素系溶媒（トルエン、エチルベンゼン、キシレン等）、ケトン系溶媒（アセトン、メチルイソブチルケトン、メチルエチルケトン等）、エステル系溶媒（酢酸ブチル等）を例示できる。重合溶媒は、１種でもよく、２種以上でもよい。
重合溶媒の使用量は、モノマー成分１００質量部に対して、５０〜３００質量部が好ましく、８０〜１５０質量部がより好ましい。
【００２８】
本発明のアクリル樹脂の製造には、ラジカル重合法を採用することが好ましい。
ラジカル重合開始剤としては、ジベンゾイルペルオキシド、ｔｅｒｔ−ブチルペルマレエート等の過酸化物、２，２’−アゾビスイソブチロニトリル、アゾビスイソバレロニトリル等のアゾ系化合物を例示できる。ラジカル重合開始剤は、１種でもよく、２種以上でもよい。
ラジカル重合開始剤の使用量は、モノマー成分１００質量部に対して、０．１〜５質量部が好ましく、０．５〜２質量部がより好ましい。
【００２９】
重合には、連鎖移動剤を用いてもよい。連鎖移動剤としては、例えば、ｔｅｒｔ−ドデシルメルカプタン、ｎ−ラウリルメルカプタン、ｔｅｒｔ−ラウリルメルカプタン、グリシジルメルカプタン、２−メルカプトエタノールを例示できる。連鎖移動剤は、１種でもよく、２種以上でもよい。
連鎖移動剤の使用量は、モノマー成分１００質量部に対して、０〜５質量部が好ましく、０〜２質量部がより好ましい。
【００３０】
［粘着剤組成物］
本発明の粘着剤組成物は、本発明のアクリル樹脂を含む。
本発明の粘着剤組成物は、必要に応じて、本発明のアクリル樹脂に加えて、各種添加剤を配合してもよい。添加剤としては、例えば、可塑剤、充填剤、着色剤、紫外線吸収剤を例示できる。本発明の粘着剤組成物は、そのまま乾燥させて用いてもよく、架橋剤を配合して硬化させてもよい。
【００３１】
架橋剤としては、例えば、多官能性メラミン化合物（メチル化トリメチロールメラミン、ブチル化ヘキサメチロールメラミン等）、多官能性エポキシ化合物（ジグリシジルアニリン、グリセリンジグリシジルエーテル等）、多官能性イソシアネート化合物（トリレンジイソシアネート、ヘキサメチレンジイソシアネート等）を例示できる。配合する架橋剤は、１種でもよく、２種以上でもよい。
【００３２】
架橋剤として多官能性メラミン化合物、多官能性エポキシ化合物を使用する場合、架橋剤の使用量は、アクリル樹脂１００質量部に対して、０．００１〜１０質量部が好ましく、０．０１〜５質量部がより好ましい。
架橋剤として多官能性イソシアネート化合物を使用する場合、架橋剤の使用量は、アクリル樹脂１００質量部に対して、０．０１〜２０質量部が好ましく、０．０５〜１５質量部がより好ましい。
【００３３】
本発明の粘着剤組成物の用途は、特に限定されず、光学用部材に光学フィルムを貼り合わせるための粘着剤として好適に使用できる。
例えば、光学フィルムの一方の面に本発明の粘着剤組成物を塗布して乾燥し、必要に応じて硬化させて粘着剤層を形成し、前記粘着剤層を介して光学フィルムを光学用部材に貼り合わせる。
【００３４】
光学フィルムとしては、例えば、反射防止フィルム、導電性フィルムを例示できる。
光学用部材としては、例えば、液晶パネル等の表示パネルのガラス基板、偏光板、位相差板等を例示できる。
【００３５】
粘着剤組成物の塗布方法は、特に限定されず、グラビヤロールコーター、リバースロールコーター、キスロールコーター、ディップロールコーター、バーコーター、ナイフコーター、スプレーコーター等を用いる方法を例示できる。
【００３６】
粘着剤層の厚みは、１〜３００μｍが好ましく、５〜２００μｍがより好ましい。粘着剤層の厚みが前記範囲の下限値以上であれば、十分な粘着力を確保できる。粘着剤層の厚みが前記範囲の上限値以下であれば、表示パネルを薄くできるとともに、経済的である。
【００３７】
以上説明したように、本発明では、全構成単位に対してＰＯＢ−Ａに基づく構成単位を５０質量％以上有し、Ｍｗ及びＴｇが特定の範囲に制御されたアクリル樹脂を用いる。これにより、光学フィルムや光学部材への粘着力が高く、かつ屈折率が高く、光を有効利用できる粘着剤層を形成できる粘着剤組成物を得ることができる。
【実施例】
【００３８】
以下、実施例によって本発明を具体的に説明するが、本発明は以下の記載によっては限定されない。なお、以下の記載において、「部」は「質量部」を意味する。
【００３９】
［ガラス転移温度（Ｔｇ）］
アクリル樹脂のＴｇは、ＪＩＳ  Ｋ  ７１２１−１９８７（対応国際規格ＩＳＯ  ３１４６）に準じ、示差走査熱量測定（ＤＳＣ）法によって測定した。
【００４０】
［重量平均分子量（Ｍｗ）］
アクリル樹脂のＭｗは、ゲルパーミエーションクロマトグラフィー（ＧＰＣ）を用い、分子量既知のポリスチレンを用いた検量線からポリスチレン換算分子量として測定した。
【００４１】
［屈折率］
アッベ屈折率計にて、２５℃雰囲気下、ナトリウムＤ線を粘着剤層付きフィルムの粘着剤層に照射し、粘着剤層の屈折率を測定した。
【００４２】
［粘着力］
積層品における粘着剤層を有するフィルムと、ポリカーボネート製の樹脂板との粘着力は、株式会社島津製作所製オートグラフＡＧＳ−Ｊによって測定した。
【００４３】
［合成例１］
撹拌装置、冷却管、滴下ロート及び窒素導入管を備えた反応装置に、酢酸ブチル１０００部、（３−フェノキシフェニル）メチルアクリレート７９０部、エトキシ化ｏ−フェニルフェノールアクリレート２００部、２−ヒドロキシエチルメタクリレート１０部、アゾイソブチロニトリル５０部、及びｔｅｒｔ−ドデシルメルカプタン１０部を仕込み、溶液重合法により、常圧、窒素ガス気流下、８０℃、８時間の条件で重合反応を行い、アクリル樹脂Ａの酢酸ブチル溶液を得た。
【００４４】
［合成例２〜１０］
原料モノマーの組成を表１に示すように変更した以外は、合成例１と同様にしてアクリル樹脂Ｂ〜Ｊの酢酸ブチル溶液を得た。
【００４５】
各合成例における原料モノマー、重合開始剤及び連鎖移動剤の組成、得られたアクリル樹脂のガラス転移温度（Ｔｇ）、重量平均分子量を表１に示す。
【００４６】
【表１】
2020158564.tif 000002
【００４７】
ただし、表１における略号は以下の意味を示す。
ＰＯＢ−Ａ：（３−フェノキシフェニル）メチルアクリレート。
２−ＥＨＡ：２−エチルヘキシルアクリレート。
ＢＡ：ブチルアクリレート。
ＭＭＡ：メチルメタクリレート。
Ａ−ＬＥＮ−１０：エトキシ化ｏ−フェニルフェノールアクリレート（新中村化学工業株式会社製、商品名「Ａ−ＬＥＮ−１０」）。
ＨＥＭＡ：２−ヒドロキシエチルメタクリレート。
ＡＩＢＮ：２，２’−アゾビスイソブチロニトリル。
ＴＤＭ：ｔｅｒｔ−ドデシルメルカプタン。
【００４８】
［実施例１］
ポリエチレンテレフタレート製の厚み１００μｍのフィルムの一方の面に、粘着剤組成物としてアクリル樹脂Ａの酢酸ブチル溶液１００部とコロネートＬ（東ソー株式会社製）０．３部の混合物を塗布し、乾燥して厚み３０μｍの粘着剤層を形成した。次いで、粘着剤層付きフィルムを、粘着剤層を介してポリカーボネート製の樹脂板（厚み３ｍｍ）に貼り合わせて積層品を得た。
【００４９】
［実施例２〜６、比較例１〜４］
アクリル樹脂Ａの酢酸ブチル溶液の代わりに表２に示すアクリル樹脂の酢酸ブチル溶液を用いる以外は、実施例１と同様にして積層品を得た。
【００５０】
各例の評価結果を表２に示す。
【００５１】
【表２】
2020158564.tif 000003
【００５２】
表２に示すように、ＰＯＢ−Ａに基づく構成単位を５０質量％以上有し、Ｍｗが特定の範囲内のアクリル樹脂を用いる実施例１〜６では、屈折率が高く、ポリカーボネート製の樹脂板との粘着力も高い粘着剤層が形成された。
一方、ＰＯＢ−Ａに基づく構成単位の割合及びＭｗのいずれか一方又は両方を満たさない比較例１〜４では、屈折率と粘着力が両立できなかった。